Способ электрошлакового переплава
ELECTROSLAG REMELTING METHOD

ним из известных способов. В стенке кристаллизатора в зоне ее контакта с цилиндрической частью металлической ванны на минимально и максимально допустимых высотах цилиндрической части устанавливают тепловые датчики. Если в процессе переплава высота цилиндрической части металлической ванны становитс  меньше заданного предела, то лини  пересечени  фронта кристаллизации с боковой поверхностью кристаллизатора пересекает уровень, на котором расположен верхний датчик. При этом по изменению сигнала верхнего датчика увеличивают скорость подачи электродов на 10-20%, что приводит к увеличению высоты цилиндрической части металлической ванны. Если же в результате изменений условий переплава высота цилиндрической части металлической ванны превышает заданный предел, то лини  пересечени  фронта кристаллизации с боковой поверхностью кристаллизатора пересекает уровень, на котором расположен нижний датчик.
При этом по изменению сигнала нижнего датчика уменьшают скорость подачи
электродов на 10-20%, что приводит к уменьшению высоты цилиндрической части металлической ванны.
Формула изобретени
1.Способ электрошлакового переплава расходуемых электродов в подвижном относительно слитка кристаллизаторе, отличающийс  тем, что, с целью повышени  качества поверхности слитка, в процессе переплава контролируют высоту цилиндрической части металлической ванны и при уменьшении высоты цилиндрической части металлической ванны меньше заданного предела увеличивают на 10-20% скорость подачи электродов, а при увеличении высоты цилиндрической части больше заданного предела уменьшают скорость подачи электродов на 10-20%.
2.Способ по п. 1, отличающийс  тем, что высоту цилиндрической части металлической ванны поддерживают в пределах 20-100 мм.